(57)【要約】  レシプロ方式で形成されたエキスパンド格子からなる鉛蓄電池用格子であって、エキスパンド格子の格子線ｇの幅をＷ、エキスパンド格子の厚さをＴとしたとき、格子の屈曲度（Ｔ／Ｗ）が１．５〜１．９の範囲にある。
2012132476.tif 000002
【特許請求の範囲】
【請求項１】
レシプロ方式で形成されたエキスパンド格子からなる鉛蓄電池用格子であって、
前記エキスパンド格子の格子線の幅をＷ、前記エキスパンド格子の厚さをＴとしたとき、Ｔ／Ｗが１．５〜１．９の範囲にある、鉛蓄電池用格子。
【請求項２】
Ｔ／Ｗが１．６〜１．８の範囲にある、請求項１に記載の鉛蓄電池用格子。
【請求項３】
前記エキスパンド格子の格子線の厚さをｔとしたとき、Ｗ／ｔが１．２５〜１．６０の範囲にある、請求項１または２に記載の鉛蓄電池用格子。
【請求項４】
請求項１〜３のいずれか１項に記載されたエキスパンド格子に、鉛ペーストからなる正極活物質が充填された、鉛蓄電池用の正極板。
【請求項５】
前記正極板の厚さをＰとしたとき、Ｐ／Ｔが１．１〜１．４の範囲にある、請求項４に記載の鉛蓄電池用の正極板。
【請求項６】
Ｐ／Ｔが１．１４〜１．３０の範囲にある、請求項５に記載の鉛蓄電池用の正極板。
【請求項７】
請求項４〜６のいずれか１項に記載された正極板と、負極板と、前記正極板と負極板との間に位置するセパレータと、電解液とを備えた、鉛蓄電池用の極板群。
【請求項８】
前記負極板の格子は、鋳造法で形成された鋳造格子からなる、請求項７に記載の鉛蓄電池用の極板群。
【請求項９】
請求項７又は８に記載された極板群を備えた、鉛蓄電池。
【請求項１０】
請求項９に記載された鉛蓄電池を備えた、電動自転車。
【請求項１１】
（１）鉛シートを、該鉛シートに対して垂直方向に複数のスリットを形成するとともに、該スリットを鉛シートの垂直方向に広げることにより、複数の格子線が交差するメッシュを有する格子状シートにエキスパンド加工する工程と、
（２）前記格子状シートを、一対のローラを用いて、エキスパンド格子に整形する工程と、
（３）前記エキスパンド格子に、鉛ペーストからなる正極活物質を充填する工程と、
（４）前記正極活物質が充填されたエキスパンド格子を、所定の寸法の正極板に裁断する工程とを備え、
前記エキスパンド格子の格子線の幅をＷ、前記エキスパンド格子の厚さをＴとしたとき、Ｔ／Ｗが１．５〜１．９の範囲になるように、前記工程（１）において、鉛シートの幅方向における前記スリットの間隔を調整するとともに、前記工程（２）において、前記一対のローラ間のピッチ及びローラ圧を調整する、鉛蓄電池用の正極板の製造方法。
【請求項１２】
前記エキスパンド格子の格子線の厚さをｔとしたとき、Ｗ／ｔが１．２５〜１．６０の範囲になるように、前記工程（１）において、前記鉛シートの厚さに応じて、該鉛シートの幅方向における前記スリットの間隔を調整する、請求項１１に記載の鉛蓄電池用の正極板の製造方法。
【請求項１３】
前記正極板の厚さをＰとしたとき、Ｐ／Ｔが１．１〜１．４の範囲になるように、前記工程（３）において、前記鉛ペーストの塗布量を調整する、請求項１１または１２に記載の鉛蓄電池用の正極板の製造方法。
【発明の詳細な説明】
【技術分野】
【０００１】
本発明は鉛蓄電池用格子、該格子を用いた正極板、極板群及び鉛蓄電池並びに鉛蓄電池用正極板の製造方法に関するものである。
【背景技術】
【０００２】
鉛蓄電池は、低コスト、安定的な出力、大電流放電に適用可能といった利点を有し、車両の起動、電動車両又は電動工具の主電源、バックアップ電源などの分野で広く利用されてきた。鉛蓄電池は、主に、開放形の液式鉛蓄電池と、密閉形の弁制御式鉛蓄電池とがある。弁制御式鉛蓄電池は、メンテナンスフリーという利点を有するので、より広く利用されている。弁制御式鉛蓄電池は、正極板、負極板、セパレータ、電解液、安全弁付きのケーシング等から構成され、正極板及び負極板は、活物質を合金格子に充填することにより形成される。【０００３】
鉛蓄電池用格子は、主に、鋳造加工で作製された鋳造格子と、エキスパンド加工で作製されたエキスパンド格子の二種類に大別される。エキスパンド加工で作製されたエキスパンド格子は、鋳造加工で作製された鋳造格子と比較して、材料コストが削減できるだけでなく、重さのバラツキも少なく、生産性が大幅に向上できる。【０００４】
エキスパンド格子の製造方法としては、ロータリー（回転式）エキスパンド法と、レシプロ（往復動式）エキスパンド法がよく知られている。ロータリーエキスパンド法は、金属シートを、円盤状カッターを有し、回転する一対のローラ間に搬入してエキスパンド加工を行うものである。格子は、スリットの形成や引き伸ばし工程において高い応力を２回受けるため、ノードにおける格子線が破断しやすくなり、電池の寿命に悪影響を及ぼす。【０００５】
一方、レシプロエキスパンド法は、金属シートを、一対の裁断器を有する金型に断続的に搬入し、裁断器の上下往復動移動によって、金属シートに、幅方向に断続的に配列されたスリットを一列ずつ形成するとともに、該スリットが裁断器によって垂直に下向きに引っ張られることにより、メッシュを形成する。レシプロエキスパンド法では、格子のノードに圧力が拘わらず、格子線が捩られることはないため、かかるエキスパンド格子を用いて作製した鉛蓄電池は、優れた寿命特性を示す。【０００６】
しかし、レシプロエキスパンド法は、生産スピードが低いという欠点がある。特許文献1には、その欠点を克服するために、複数の板状カッターを所定の間隔でＶ形状となるように重ね合わせることにより、１回の打ち抜きで、長さ方向に斜め方向のスリットを複数列形成できる方法が開示されている。この方法により、高い生産効率で微細のメッシュを有する圧延格子状シートを製造することができる。【０００７】
ところで、深放電を繰り返して行う必要のある電動自転車等に用いられる鉛蓄電池では、充電深度（ＳＯＣ：State of Charge）が浅くても、ハイレート放電を必要とすることがある。このような使用条件では、過放電が生じやすくなる。過放電の際の正極電圧の急激な降下を抑制するためには、正極の集電性を低減させる必要がある。【０００８】
通常、エキスパンド格子の縁には外枠が存在しないため、鋳造格子と比較して、集電性は低い。しかし、活物質は格子の縁から溢れやすいため、担持量は制限される。従って、鉛蓄電池の正極板と負極板の両方にエキスパンド格子を用いると、電池の容量が低く、活物質が溢れて、内部短絡を引き起こすおそれがある。【０００９】
このような問題に対して、特許文献２には、正極板にエキスパンド格子を用い、負極板に鋳造格子を用いることによって、ハイレート放電の際の電圧降下を改善できることが開示されている。又、特許文献３には、活物質が正極格子から溢れて、内部短絡を引き起こすことを防止するために、正極にエキスパンド格子を用い、負極に鋳造格子を用いることが開示されている。【００１０】
ところで、合金格子は、主に活物質を支持する機能と集電機能とを有する。格子と活物質との間の粘着性が不足すると、充放電過程において活物質が剥離しやすくなる。また、活物質の内部において集電性の不均一が起こり、格子に遠い活物質が過放電の際、劣化しやすくなる。【００１１】
このような問題に対して、特許文献４〜７では、格子の格子線の幅、格子線の厚さ、ノードの横断面、格子の厚さ及びメッシュ形状等について最適化設計することによって、格子線の腐食、破断を回避するとともに、活物質の粘着性を改善し、電池の寿命特性を改善することが開示されている。しかし、ハイレート放電の条件でのサイクル特性に対しては不十分であった。
【先行技術文献】
【特許文献】
【００１２】
【特許文献１】中国特許出願公開第1229282号明細書
【特許文献２】特開平10-321237号公報
【特許文献３】特開平10-334940号公報
【特許文献４】中国特許出願公開第1420576号明細書
【特許文献５】特開昭58-5969号公報
【特許文献６】特公平1-45710号公報
【特許文献７】特公平1-42115号公報
【発明の概要】
【発明が解決しようとする課題】
【００１３】
しかしながら、特許文献４〜７に開示された方法では、電池の寿命特性は改善されるものの、ハイレート放電の条件でのサイクル特性に対しては不十分であった。【００１４】
本発明の主な目的は、浅い充電深度（ＳＯＣ）のもと、ハイレート放電を繰り返して行っても、優れたサイクル寿命を有する鉛蓄電池を提供することにある。
【課題を解決するための手段】
【００１５】
本発明に係る鉛蓄電池用格子は、レシプロ方式で形成されたエキスパンド格子からなる鉛蓄電池用格子であって、エキスパンド格子の格子線の幅をＷ、エキスパンド格子の厚さをＴとしたとき、Ｔ／Ｗが１．５〜１．９の範囲にある。【００１６】
また、上記エキスパンド格子の格子線の厚さをｔとしたとき、Ｗ／ｔが１．２５〜１．６０の範囲にあることが好ましい。【００１７】
また、上記エキスパンド格子に、鉛ペーストからなる正極活物質が充填された鉛蓄電池用の正極板において、正極板の厚さをＰとしたとき、Ｐ／Ｔが１．１〜１．４の範囲にあることが好ましい。
【発明の効果】
【００１８】
本発明によれば、浅い充電深度（ＳＯＣ）のもと、ハイレート放電を繰り返して行っても、優れたサイクル寿命を有する鉛蓄電池を提供することができる。
【図面の簡単な説明】
【００１９】
【図１】（ａ）は、本発明の一実施形態におけるエキスパンド格子を模式的に示した正面図であり、（ｂ）は、（ａ）のエキスパンド格子の一部を拡大した図であり、（ｃ）は、（ｂ）のＡ−Ａ線に沿った断面図である。
【図２】（ａ）は、本発明の一実施形態における正極板を模式的に示した正面図であり、（ｂ）は、正極板の側面図であり、（ｃ）は、正極板の厚さ方向に沿って裁断したときの部分断面図である。
【図３】本発明の一実施形態における鉛蓄電池の一部切り欠け斜視図である。
【図４】本発明の実施例における鉛蓄電池の特性の評価結果を示した表である。
【発明を実施するための形態】
【００２０】
本発明を説明する前に、本発明を想到するに至った経緯を説明する。  
【００２１】
正極板にエキスパンド格子を用いる一方、負極板に鋳造格子を用いることによって、正極板としてのエキスパンド格子の集電性が低減するので、ハイレート放電の際の活物質の過放電をある程度回避することができる。そのため、正極板と負極板の両方ともエキスパンド格子、あるいは鋳造格子を用いた場合と比較して、電池の寿命を若干長くすることができるが、所望のレベルまで達することができない。
【００２２】
そのため、本願発明者は、正極格子の設計改善に着目し、活物質と格子との粘着性の向上、電池のハイレート放電の特性の改善などのため、繰り返し検討した結果、以下の知見を得た。
【００２３】
従来、エキスパンド格子を用いる場合、後工程の塗布工程を容易に行うために、エキスパンド加工で形成された格子状シートに対して整形処理を行うのが一般的である。例えば、特許文献５には、エキスパンド加工が終了した後、格子状シートを元の鉛シートよりも薄いシート状にプレスすることで、格子の厚さを小さくし、正極板格子のノード近傍に腐食を生じることを回避している。また、エキスパンド加工におけるスリットの間隔を小さくすれば、裁断された格子状シートの格子線の幅も小さくなり、格子の厚さも薄くなる。そのため、薄い格子状シートを得るために、スリットの間隔をできるだけ小さくすることが一般的に採用されている。例えば、特許文献６及び特許文献７には、格子の軽量化を図るため、スリットの間隔を鉛シートの厚さ以下に制御することが開示されている。
【００２４】
しかしながら、本願発明者は以下のことを発見した。即ち、レシプロエキスパンド加工においては、格子線の好適な幅と厚さとの比が得られるように、鉛シートの幅方向に形成されたスリットの間隔と、鉛シートの厚さとの比を調整する必要がある。また、エキスパンド加工によって得られた格子状シートに対して整形処理を行う際、格子状シートを薄くプレスせず、整形後のエキスパンド格子の屈曲度を好適な範囲に制御すると、優れた鉛ペーストの塗布性が得られる。さらに、エキスパンド格子に鉛ペーストを充填する工程においては、好適な範囲の屈曲度を有するエキスパンド格子を用いることで、好適な鉛ペーストの過充填率を容易に実現することができ、このように、鉛ペーストが過充填された極板を鉛蓄電池の正極板に用いると、浅い充電深度でハイレート放電を繰り返し行っても、鉛ペーストは劣化しにくく、優れたハイレート放電サイクル特性が得られる。
【００２５】
上記の知見に基づいて、本発明は、レシプロ方式で形成されたエキスパンド格子からなる鉛蓄電池用格子であって、エキスパンド格子の格子線の幅をＷ、エキスパンド格子の厚さをＴとしたとき、Ｔ／Ｗを１．５〜１．９の範囲にするものである。なお、Ｔ／Ｗは、格子の屈曲度を表す比である。
【００２６】
また、エキスパンド格子の格子線の厚さをｔとしたとき、格子線の幅Ｗと格子線の厚さｔとの比Ｗ／ｔが１．２５〜１．６０の範囲にあることが好ましい。
【００２７】
また、上記エキスパンド格子に、鉛ペーストからなる正極活物質が充填された鉛蓄電池用の正極板において、正極板の厚さをＰとしたとき、正極板の厚さＰと正極板の厚さＴとの比Ｐ／Ｔが１．１〜１．４の範囲にあることが好ましい。
【００２８】
また、上記正極板と、負極板と、前記正極板と負極板との間に位置するセパレータと、電解液とを備えた鉛蓄電池用の極板群において、負極板の格子は、鋳造法で形成された鋳造格子からなることが好ましい。
【００２９】
また、本発明における鉛蓄電池用の正極板の製造方法は、
（１）鉛シートを、該鉛シートに対して垂直方向に複数のスリットを形成するとともに、該スリットを鉛シートの垂直方向に広げることにより、複数の格子線が交差するメッシュを有する格子状シートにエキスパンド加工する工程と、
（２）格子状シートを、一対のローラを用いて、エキスパンド格子に整形する工程と、
（３）エキスパンド格子に、鉛ペーストからなる正極活物質を充填する工程と、
（４）正極活物質が充填されたエキスパンド格子を、所定の寸法の正極板に裁断する工程とを備え、
エキスパンド格子の格子線の幅をＷ、エキスパンド格子の厚さをＴとしたとき、Ｔ／Ｗが１．５〜１．９の範囲になるように、工程（１）において、鉛シートの幅方向におけるスリットの間隔を調整するとともに、工程（２）において、一対のローラ間のピッチ及びローラ圧を調整するものである。
【００３０】
また、エキスパンド格子の格子線の厚さをｔとしたとき、Ｗ／ｔが１．２５〜１．６０の範囲になるように、工程（１）において、鉛シートの厚さに応じて、該鉛シートの幅方向におけるスリットの間隔を調整するものである。
【００３１】
また、正極板の厚さをＰとしたとき、Ｐ／Ｔが１．１〜１．４の範囲になるように、工程（３）において、鉛ペーストの塗布量を調整するものである。
【００３２】
以下に、本発明の実施形態について、図面を参照しながら説明する。以下の図面においては、説明の簡略化のため、実質的に同一の機能を有する構成要素を同一の参照符号で示す。なお、本発明は以下の実施形態に限定されない。
【００３３】
（鉛蓄電池用格子）
極板における格子の作用は、活物質の支持と活物質と端子との間の電流の伝達である。格子は、通常矩形に設計され、バスバーに接続されるための耳部を有している。鋳造法で作製した鋳造格子は、外枠と内部の縦横の格子線を有する一方、エキスパンド法で作製したエキスパンド格子は、プレス金型を用いて鉛シート上にスリットを形成した後、引っ張ることにより形成されたメッシュ状シートである。鋳造格子に対して、エキスパンド格子は、重さがより軽く、均一性が優れるため、生産性はより優れている。
【００３４】
本発明の格子は、レシプロエキスパンド法で鉛シートをエキスパンド加工して得られたエキスパンド格子である。鉛シートは、例えば、ＣａとＳｎの少なくとも一つを含有するＰｂ合金箔を用いることができる。また、耐腐食性及び機械的強度を考慮すれば、Ｐｂ−Ｃａ−Ｓｎ三元合金を用いることが好ましい。
【００３５】
本発明のエキスパンド加工では、一対の可動金型と固定金型を有するレシプロプレス金型を用いる。可動金型（上型）には、連続したカッター部が複数存在し、これらのカッター部は鉛シートの搬送方向（即ち長さ方向）にＶ字状に配列されているが、鉛シートの厚さ方向の中央部に対応する位置には、カッター部を設けない。固定金型（下型）には、連続したリブ部が複数存在し、リブ部のリブ状面は、上型のカッター部に対応する位置に設けられている。
【００３６】
固定金型を固定し、可動金型が上から下向きに鉛シートをプレスする。可動金型のカッター部が、隣り合うリブ部間のリブ線を通る際、鉛シート上に断続したスリットを複数形成するとともに、カッター部の先端が引続き下向きにプレスし、リブ状面に沿って鉛シート表面に直交する方向に該スリットを広げる。鉛シートの長さ方向に沿って、鉛シートを搬送しながら、上記プレスを繰り返して行うことにより、鉛シートを複数のメッシュを有する格子状シートに加工する。また、可動金型におけるカッター部の位置を調整することにより、鉛シートの幅方向の中央部がメッシュを有さない無地部となり、当該部分は後述の裁断加工で格子の上枠と極板の耳部となる。 
【００３７】
通常、エキスパンド加工が終了した直後の格子状シートの厚さは、変動が大きく、形状が不規則であるため、一対のローラを用いて格子状シートに対して整形を行う必要がある。
【００３８】
例えば、径の大きい、重量の重い一対のローラを用いて格子状シートに対して整形を行うと、格子状シートにかかる圧力が大きいので、格子線の交差点（ノード）における高さが圧縮され、格子全体の厚さが薄くなり、屈曲度が低減する。しかし、格子状シートにかかる圧力が大きすぎると、格子全体の厚さが薄くなり、強度が大きくなるが、ノード箇所が応力を受けるので、腐食しやすくなり、電池の寿命に悪影響を及ぼす。
【００３９】
本発明では、例えば、径が小さく重量の軽い一対のローラを使用して、一対のローラ間のピッチ及びローラ圧を制御して、ノード箇所に小さい圧力をかけることによって、ノード箇所の高さをほとんど圧縮せずに、格子の屈曲度をそのまま維持させる。このとき、ノード箇所に圧力がほとんどかかっていないので、ノード箇所において高い強度が維持され、耐腐食性が優れ、且つ格子の寸法の変動が小さく、格子の厚さのバラツキも低減する。
【００４０】
図１（ａ）〜（ｃ）は、上記の方法で得られた本発明のエキスパンド格子１を模式的示す図である。図１（a）に示すように、エキスパンド格子１は、複数の格子線ｇが交差してなる略菱形状のメッシュｉを有し、各メッシュｉは４本の格子線ｇに囲まれ、各メッシュｉ間はノードｆによって接続されている。エキスパンド格子１は、幅方向の中央部がメッシュｉが形成されていない無地部である。なお、図１（a）では、エキスパンド格子１の中央部から下側の部分のみを示す。他方の半分は対称な形状を有するため、図示を省略する。
【００４１】
エキスパンド加工で鉛シートから切り出されたスリットを広げた後に、一定の幅と厚さを有する格子線ｇを形成する。図１（ｂ）に示すように、格子線ｇの幅Ｗは、隣り合うスリットが鉛シートの幅方向の隙間（スリットの間隔）に対応し、格子線ｇの厚さｔは、鉛シートの厚さに対応する。なお、図１（ｂ）には、便宜上、格子線ｇが位置する平面を紙面と一致するように示しているが、実際には、格子線ｇが位置する平面は紙面に対して一定の傾斜を有する。図１（ｃ）は、図１（ｂ）のＡ−Ａ線に沿った断面図で、幅Ｗの格子線ｇは、屈曲したジグザグ形状をなしている。また、ノードｆにおいて、２本の格子線ｇが重なり合い、重なり合う部分の長さは格子線ｇの幅Ｗの２倍となり、重なり合う部分（（ハッチング部分）の厚さは格子線ｇの厚さｔとなる。なお、格子全体の厚さ方向における最大の高さ（即ち、ノードｆの厚さ方向の高さ）を、格子の厚さＴとし、格子線ｇの幅Ｗに対する格子の厚さＴの比（Ｔ／Ｗ）を、格子の屈曲度と定義する。
【００４２】
エキスパンド加工でスリットの間隔を調整し、かつ整形工程でローラ間のピッチやローラ圧をそれぞれ適宜調整することによって、格子の屈曲度（Ｔ／Ｗ）を１．５〜１．９の範囲に制御することができる。この場合、その後の充填工程において、活物質としての鉛ペーストの充填性が良好になる。これにより、鉛ペーストを格子の各メッシュにスムーズに充填できるだけではなく、鉛ペーストを格子の表面の高さより高く充填することが可能になる。その結果、正極格子により多くの活物質を収納することができ、高い電池容量が得られる。本明細書において、鉛ペーストを格子の表面の高さより高く充填することを、鉛ペーストの「過充填」と呼ぶ。
【００４３】
本発明において、エキスパンド格子の屈曲度（Ｔ／Ｗ）を、従来よりも大きくすることによって、良好な鉛ペーストの塗布性が得られる。単位面積の極板に対する格子の屈曲度が大きいほど、格子と活物質との接触面積が大きくなり、かつ、活物質の表面と格子との距離が近くなる。これにより、活物質と格子との粘着性が改善されるだけでなく、活物質層における各箇所と格子との距離が短くなるため、集電性のばらつきが低減する、その結果、良好なハイレート放電特性を得ることができる。
【００４４】
通常、エキスパンド格子の縁は外枠で支持されていないので、活物質が格子の縁から溢れるのを回避するためには、充填される活物質の量を制限しなければならない。塗布された活物質の層が薄すぎると、電池の容量は制限され、かつ、格子の集電性は相対的に過剰となり、活物質の劣化を引き起こしやすくなる。一方、塗布された活物質の層が厚すぎると、活物質の外層の表面は格子から遠すぎることになり、格子との粘着性が不足し、かつ活物質において集電性が不均一となる。その結果、放電末期に活物質の剥離が生じやすくなり、電池のリサイクル寿命の劣化を引き起こす。そのため、鉛ペーストの過充填率を適切な範囲内に制御する必要がある。
【００４５】
格子の屈曲度（Ｔ／Ｗ）を好適な範囲に制御すると、ペースト塗布性がよくなるため、ペーストの塗布量を増やすことができ、適切な鉛ペーストの過充填率を容易に得ることができる。つまり、電池のハイレート放電特性を高めることができる。この観点から、格子の屈曲度（Ｔ／Ｗ）は、１．５〜１．９の範囲にあることが好ましく、１．６〜１．８の範囲内にあることがより好ましく、１．６５〜１．７５の範囲にあることがさらに好ましい。格子の屈曲度が小さすぎると、鉛ペーストの表面における活物質の接着性が悪く、深放電を繰り返して行う場合、剥離が容易に生じ、電池のサイクル寿命の短縮を引き起こす。一方、格子の屈曲度が大きすぎると、集電性の過剰が生じ、過放電の際の活物質の劣化が進み、電池のサイクル寿命の短縮を引き起こす。
【００４６】
好適な範囲の屈曲度（Ｔ／Ｗ）を有する格子は、レシプロプレス金型を用いて格子ノードを破壊せず製造することができる。レシプロプレスの特徴は、格子のノードをほとんど圧縮しないことであるので、屈曲度の大きい格子状シートを作製することができる。また、その後の整形工程では、格子のノード箇所にかかる圧力の小さい整形用金型を採用するので、整形後に得られたエキスパンド格子は、屈曲度が大きく、かつノード箇所が圧力をほとんど受けない。従って、高い強度が保持され、腐食しにくくなり、電池の寿命を延ばすことができる。
【００４７】
本発明において、格子の屈曲度（Ｔ／Ｗ）の大きさは、格子の厚さＴと格子線の幅Ｗとの二つの要素で決定されるが、格子の厚さＴは、主に格子状シートの圧延前の厚さと、整形工程において格子状シートが圧延される前後の厚さの比と関係しており、格子状シートの厚さは、メッシュの大きさと格子線の幅Ｗ等の要素で決定される。従って、エキスパンド加工及び整形工程におけるプロセス条件を適宜制御することで、所望の屈曲度（Ｔ／Ｗ）を得ることができる。例えば、エキスパンド加工において、レシプロプレス金型の可動金型の下向きの行程の大きさ又はスリットの長さを適宜調整して、形成されるメッシュの大小を制御できる。また、固定金型のリブ状面のピッチ及び可動金型のカッター部間の距離を調整して、鉛シート上のスリットの間隔を調整できる。また、整形工程において、格子状シートを圧延する一対のローラのピッチ、ローラの押し圧力などを調整することにより、格子状シートの圧延される前後の厚さの比を制御できる。
【００４８】
本発明において期待するのは、格子の大きな屈曲度を得ることである。そのため、エキスパンド加工において、スリットの間隔も大きく設定する必要がある。しかしながら、使用する鉛シートの厚さ（即ち、格子線ｇの厚さｔ）が異なるため、スリットの間隔（即ち、格子線ｇの幅Ｗ）にも一定の好ましい範囲が存在する。具体的には、一定の鉛シートの厚さに対してスリットの間隔が大きすぎる（格子線ｇの幅Ｗが広すぎる）と、作製された格子の厚さＴが厚すぎ、全体の重さも大きくなり、電池の高容量化を実現することが困難である。スリットの間隔が小さすぎる（格子線ｇの幅Ｗが細すぎる）と、腐食による破断が生じやすく、ハイレート放電の寿命特性が低下する。
【００４９】
本発明において、格子線ｇの幅Ｗと格子線ｇの厚さｔの比（Ｗ／ｔ）を１．２０〜１．６５の範囲に制御することが好ましい。整形後のＷ／ｔが１．２０以上の場合、格子の厚さＴを大きくすることが容易になり、鉛ペーストを過充填しやすくなる。また、Ｗ／ｔが１．６５以下の場合、格子の軽量化を図ることができる。なお、Ｗ／ｔが１．２５〜１．６０の範囲にあることが好ましく、１．３０〜１．５０の範囲にあることがより好ましく、１．３０〜１．４０の範囲にあることがさらに好ましい。
【００５０】
（正極板）
上記のように得られたエキスパンド格子を正極格子とし、エキスパンド格子の長さ方向に沿って正極活物質としての鉛ペーストを塗布する。正極活物質としての鉛ペーストは、６０〜９０質量％の酸化鉛と４０〜１０質量％の金属鉛によって構成された鉛粉末に、水及び硫酸を加えて混錬したものである。なお、必要に応じて、他の添加物を鉛ペーストに加えても良い。格子状シートの一面から鉛ペーストを充填しても良く、格子状シートの両面から充填してもよい。
【００５１】
その後、鉛ペーストが充填された格子を所定の寸法に裁断して、極板の耳部を有する極板形状に形成し、乾燥すると、図２（ａ）〜（ｃ）に示す正極板４が形成される。図２（ａ）に示すように、正極板４は、極板の耳部２を有するエキスパンド格子１と、エキスパンド格子１内に充填された正極活物質としての鉛ペースト３とを備えている。
【００５２】
図２（ｂ）に示すように、鉛ペーストを含む極板の厚さＰは、格子内に充填された鉛ペーストの厚さ方向の高さの差である。鉛ペーストの塗布量が多ければ、極板の厚さＰも大きくなる。
【００５３】
また、図２（c）に示すように、格子の厚さＴに対する極板の厚さＰの比（Ｐ／Ｔ）を鉛ペーストの過充填率と定義する。本発明は、適切な屈曲度（Ｔ／Ｗ）を有する格子を作製し、格子上に鉛ペーストを所定の過充填率（Ｐ／Ｔ）で充填して、優れたハイレート放電のサイクル特性を得ることにある。本願発明者は、鉛ペーストの過充填率（Ｐ／Ｔ）とハイレート放電のサイクル特性との関係を調べた結果、鉛ペーストの過充填率（Ｐ／Ｔ）が１．１０〜１．４０の範囲にあるとき、優れたハイレート放電特性が得られることが分かった。
【００５４】
その理由は下記のように推測される。すなわち、鉛ペーストの過充填率（Ｐ／Ｔ）が１．１０よりも小さいと、鉛ペーストの充填量は、通常の格子内の充填量の範囲と略同じであり、鉛ペーストの過充填により得られるハイレート放電特性の改善効果は得られない。一方、鉛ペーストの過充填率（Ｐ／Ｔ）が１．４０よりも大きいと、充填された活物質層が厚すぎ、外側の表面にある鉛ペーストが剥離しやすくなり、逆にハイレート放電特性の低下を引き起こす。つまり、鉛ペーストの過充填率（Ｐ／Ｔ）を、１．１０〜１．４０のの範囲に制御することが好ましく、１．１４〜１．３０範囲に制御することがより好ましく、１．１６〜１．２６の範囲に制御することがさらに好ましい。
【００５５】
本願発明者は、ハイレート放電性能の改善効果から見ると、格子の屈曲度（Ｔ／Ｗ）、格子線ｇの幅Ｗと格子線ｇの厚さｔの比（Ｗ／ｔ）、及び鉛ペーストの過充填率（Ｐ／Ｔ）を、それぞれ制御することが有効であるということを見出した。しかし、まず、格子の屈曲度（Ｔ／Ｗ）を好ましい範囲にすることを確保しなければならない。例えば、鉛ペーストの過充填率（Ｐ／Ｔ）が好ましい範囲（１．１０〜１．４０）にあっても、格子の屈曲度（Ｔ／Ｗ）が好ましい範囲（１．５０〜１．９０）になければ、電池のサイクル寿命特性が不十分である。
【００５６】
その理由は下記のように推測される。すなわち、正極のエキスパンド格子が屈曲度（Ｔ／Ｗ）の好適な範囲（１．５０〜１．９０）を満たすと、鉛ペーストの過充填化（Ｐ／Ｔ）が容易に実現し、かつ、正極格子の鉛ペーストに対する集電性が相応しくなる。その結果、ハイレート放電の際、鉛ペーストの劣化を生じることがなく、電池の寿命が長くなる。格子の湾曲率（Ｔ／Ｗ）が好ましい範囲にない場合、鉛ペーストが過充填状態にあっても、格子との粘着性が不足するため、集電性の不足又は過剰を招き、その結果、本発明の効果が得られない。
【００５７】
（負極板）
負極板は、負極格子と、負極格子内に充填された負極活物質としての鉛ペーストとを備えている。鉛ペーストは、６０〜９０質量％の酸化鉛と、４０〜１０質量％の金属鉛からなる鉛粉末中に、水及び硫酸を加えて混練したものである。必要に応じて他の添加物を鉛ペーストに加えてもよい。負極格子の一方の面から鉛ペーストを充填しても良く、負極格子の両面から充填してもよい。鉛ペーストが充填された負極格子を乾燥すると、負極板が形成される。
【００５８】
負極格子は、エキスパンド格子及び鋳造格子のいずれを採用してもよい。エキスパンド格子を負極板の格子とした場合、極板の耳部を有する形状に裁断する必要がある。しかし、電池容量の向上や電池内部の短絡の防止の観点から、負極板を鋳造格子とすることが好ましい。
【００５９】
（極板群）
極板群は、正極板と、負極板と、正極板と負極板と間にあるセパレータと、電解液とを備えている。セパレータは、隣り合う正極板と負極板と区画するためのものであり、十分な開孔率を有することにより、電解液中の酸が極板を出入りする。セパレータの形態としては、シート状のものであっても良いし、正極又は負極を包み込む袋状のものであっても良い。セパレータの材料は特に限定されないが、例えば、ガラス繊維、ポリオレフィン等の材料を用いることができる。
【００６０】
極板群に複数の正極板及び負極板を含む場合、極性の同一である耳部を集め溶接して、バスバーを形成する。このような極板群は一つのセルを構成する。
【００６１】
本発明の極板群には、負極板として鋳造格子、正極板としてエキスパンド格子をそれぞれ採用する。このような組合せによって、正極のエキスパンド格子に横の骨がないため、正極の集電性が相対的に低下して、ハイレート放電の際の正極活物質の過放電を防ぐことができ、寿命の長い電池が得られる。
【００６２】
（鉛蓄電池）
図３に示すように、鉛蓄電池１１は、電槽８を隔壁によって区画された複数の単一の電槽を含む。各単一の電槽には、１つの極板群（セル）が収納されている。極板群は、複数の正極板４と、複数の負極板５と、正極板と負極板との間にある複数のセパレータ６とが交互に積層されたものである。極性が同じである極板の耳部が溶接されることにより、バスバー７が形成されている。各セルの正極側のバスバー７は、直接または極柱を介して隔壁を越えて隣り合う極板群（セル）の負極側のバスバー７に溶接され、各極板群（セル）が直列に接続されている。電槽８の開口部には、安全弁を内蔵する中蓋９が取り付けられ、電槽８の両側端部における正極柱及び負極柱が、それぞれ中蓋９に設けられた正極端子及び負極端子に接続され、電槽８と中蓋９とが接着剤で密閉固定されている。電解液（不図示）が電槽８内に注入された後、上蓋１０と電槽８及び中蓋９とが密閉固定されることにより、鉛蓄電池１１が完成される。なお、電解液は、特に制限されないが、例えば、硫酸溶液等を用いることができる。
【００６３】
本発明の鉛蓄電池１１は、正極板としてエキスパンド格子を採用し、格子の屈曲度（Ｔ／Ｗ）、格子線ｇの幅Ｗと格子線ｇの厚さｔの比（Ｗ／ｔ）、及び鉛ペーストの過充填率（Ｐ／Ｔ）を好適な範囲に制御するので、正極の集電性が適度に低下し、活物質と格子との粘着性が良好となり、均一な集電性を有する。そのため、ハイレート放電の際の正極活物質の過放電を防ぐことができ、深放電を繰り返して行う充放電設備、例えば電動自転車に適用することができ、長寿命化された電池が得られる。
【００６４】
（鉛蓄電池用の正極板の製造方法）
本発明における鉛蓄電池用の正極板の製造方法は、以下の工程を含む。
【００６５】
（１）鉛シートを、該鉛シートに対して垂直方向に複数のスリットを形成するとともに、該スリットを鉛シートの垂直方向に広げることにより、複数の格子線が交差するメッシュを有する格子状シートにエキスパンド加工する工程
（２）格子状シートを、一対のローラを用いて、エキスパンド格子に整形する工程
（３）エキスパンド格子に、鉛ペーストからなる正極活物質を充填する工程
（４）正極活物質が充填されたエキスパンド格子を、所定の寸法の正極板に裁断する工程
ここで、エキスパンド格子の格子線ｇの幅をＷ、エキスパンド格子の厚さをＴとしたとき、格子の屈曲度（Ｔ／Ｗ）が１．５〜１．９の範囲になるように、エキスパンド加工工程（１）において、鉛シートの幅方向におけるスリットの間隔を調整するとともに、整形工程（２）において、一対のローラ間のピッチ及びローラ圧を調整する。
【００６６】
また、エキスパンド格子の格子線の厚さをｔとしたとき、格子線の幅Ｗと格子線の厚さｔの比（Ｗ／ｔ）が１．２５〜１．６０の範囲になるように、エキスパンド加工工程（１）において、鉛シートの厚さに応じて、鉛シートの幅方向におけるスリットの間隔を調整することが好ましい。
【００６７】
また、正極板の厚さをＰとしたとき、鉛ペーストの過充填率（Ｐ／Ｔ）が１．１〜１．４の範囲になるように、正極活物質の充填工程（３）において、鉛ペーストの塗布量を調整することが好ましい。
【００６８】
本発明の製造方法に得られた正極板を備えた鉛蓄電池は、ハイレート放電における優れたサイクル特性を有し、深放電を繰り返して行う充放電設備、例えば電動自転車に適用することができ、長寿命化された電池が得られる。
【００６９】
（実施例）
以下、本発明について実施例と比較例とを用いて説明するが、本発明はこれらに限定されるものではない。また、格子線の幅Ｗ、格子線の厚さｔ、格子の厚さＴなどの値は、複数の測定箇所で測定した値の平均値である。なお、格子における各メッシュの大きさや格子線の幅などが位置によって変化する場合も考慮して、測定箇所は、格子における一定のピッチで選出した複数の部位とした。
【００７０】
実施例１
（正極板の作製）
Ｐｂ-Ｃａ-Ｓｎ三元合金シートで作製された鉛シートを、レシプロプレス金型に搬入し、エキスパンド加工を行った。プレスする度に、鉛シートの長さ方向に沿って複数の断続したスリットを形成した。このとき、複数のスリットは、所定の間隔をおいて、幅方向に斜めに配列させた。次に、可動金型を下向きにプレスし、鉛シート表面に直交する方向にスリットを広げた。このプレスを繰り返し複数回行い、複数の格子線が交差したメッシュを有する格子状シートを得た。なお、可動金型に設けられたカッター部の位置を調整することにより、鉛シートの中央部分を、メッシュを有さない無地部分とした。その後、整形用金型の一対のローラを用いて格子状シートを整形し、正極エキスパンド格子を得た。
【００７１】
このとき、鉛シート上に形成されたスリットの間隔、一対のローラのピッチ及びローラ圧をそれぞれ調整して、格子の格子線の幅Ｗ、格子線の厚さｔ、及び格子の厚さＴを、所望の範囲内に制御した。本実施例において、測定した格子の厚さＴは２．２ｍｍ、格子線の幅Ｗは１．４ｍｍ、格子線の厚さｔは１．０５ｍｍであった。
【００７２】
次に、鉛粉末（二酸化鉛と金属鉛とを質量比７０：３０で混合した粉末）と、水と硫酸とを、質量比１００:１５:１０で混合して、正極鉛ペーストを得た。整形後の格子上に格子の長さ方向に沿って正極鉛ペーストを８７．９ｇ充填した。その後、鉛ペーストが充填された格子を所定の寸法と形状に裁断、乾燥し、未化成の正極板（縦：１３９ｍｍ、横：６４ｍｍ）を得た。測定された極板の厚さＰは、１．７０ｍｍであった。
【００７３】
（負極板の作製）
鋳造法で作製された鋳造格子を負極格子（縦：１４２ｍｍ、横：６５ｍｍ、厚さ：１．５ｍｍ）とする。鉛粉末（二酸化鉛と金属鉛とを質量比７０：３０で混合した粉末）と、水と、硫酸とを質量比１００:５:１０で混合して、負極鉛ペーストを得た。その後、負極格子に負極鉛ペーストを５９．６ｇ充填した後、乾燥し、未化成の負極板を得た。ドライ後に測定した極板の厚さＰは、１．７０ｍｍであった。
【００７４】
（鉛蓄電池の作製）
正極板と負極板とを、ガラス繊維を主とするセパレータを介して交互に積層し、極性が同一である極板の耳部を溶接して、バスバーを形成した。その後、隔壁によって６つの単一の電槽に区画された電槽内に、極板群（セル）をそれぞれを収容する。極板群間の直列接続は、バスバーを用いて溶接によって行った。 
【００７５】
その後、各セル毎に電解液として濃度が１．２４２ｇ／ｍｌの硫酸を、１７０ｍｌ注入した後、中蓋と上蓋とを電槽の開口部に取り付け、密閉して、化成処理し、電池容量が２０Ａｈの鉛蓄電池を得た。
【００７６】
実施例２
格子の厚さＴが２．３ｍｍ、極板の厚さが２．９ｍｍとなるように、一対のローラのピッチ及びローラ圧と、鉛ペーストの塗布量を調整して、正極板を作製した。それ以外は、実施例１と同様の方法で、鉛蓄電池を作製した。
【００７７】
実施例３
格子の厚さＴが２．４ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００７８】
実施例４
格子の厚さＴが２．５ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００７９】
実施例５
格子の厚さＴが２．６ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００８０】
実施例６
実施例３と同様の方法で正極板を作製した。正極格子と同様のエキスパンド格子を用いて負極板を作製した。エキスパンド格子の厚さは１．６ｍｍに調整した。それ以外は実施例３と同様の方法で鉛蓄電池を作製した。
【００８１】
比較例１
格子の厚さＴが２．０ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００８２】
比較例２
格子の厚さＴが２．７ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００８３】
比較例３
正極板のエキスパンダ格子を、整形後に得られるエキスパンド格子の格子線の厚さが１．２５ｍｍで、格子線の幅が１．７ｍｍとなるように、鉛シートの厚さ、及びエキスパンド加工時のスリットの間隔を調整して作製した。また、格子の厚さＴが２．４ｍｍ、極板の厚さが２．９ｍｍとなるように、一対のローラのピッチ及びローラ圧と、鉛ペーストの塗布量を調整して、正極板を作製した。それ以外は、実施例１と同様の方法で鉛蓄電池を作製した。
【００８４】
比較例４
正極板のエキスパンド格子として、格子の厚さが２．０ｍｍの鋳造格子を用いた。それ以外は、実施例１と同様の方法で鉛蓄電池を作製した。
【００８５】
実施例７
正極板のエキスパンダ格子を、整形後に得られるエキスパンド格子の格子線の厚さが１．１５ｍｍとなるように、鉛シートの厚さを調整した。それ以外は、実施例１と同様の方法で鉛蓄電池を作製した。
【００８６】
実施例８
正極板のエキスパンダ格子を、整形後に得られるエキスパンド格子の格子線の厚さが１．１０ｍｍとなるように、鉛シートの厚さを調整した。それ以外は、実施例１と同様の方法で鉛蓄電池を作製した。
【００８７】
実施例９
正極板のエキスパンダ格子を、整形後に得られるエキスパンド格子の格子線の厚さが０．９０ｍｍとなるように、鉛シートの厚さを調整した。それ以外は、実施例１と同様の方法で鉛蓄電池を作製した。
【００８８】
実施例１０
正極板のエキスパンダ格子を、整形後に得られるエキスパンド格子の格子線の厚さが０．８５ｍｍとなるように、鉛シートの厚さを調整した。それ以外は、実施例１と同様の方法で鉛蓄電池を作製した。
【００８９】
（ハイレート放電のサイクル寿命の測定）
実施例１〜１０、比較例１〜４で得られた各鉛蓄電池に対して、以下の条件でハイレート放電のサイクル寿命の試験を行った。
【００９０】
電池仕様：１２Ｖ、２０Ａｈ
充電条件：１４．７Ｖの定電圧充電、最大１６時間
放電条件：３０Ａ（１．５Ｃ）の定電流放電、電圧が９．６Ｖまで低下 
上記の充放電サイクルを繰り返して行い、電池の放電容量が１回目のサイクルの放電容量の８０％まで低下したときに試験を終了し、行われた充放電サイクルの回数を測定した。
【００９１】
◎    ：サイクルの回数が５００回以上
○    ：サイクルの回数が４００〜５００回
△    ：サイクルの回数が２００〜４００回
×    ： サイクルの回数が１００〜２００回
××  ：サイクルの回数が１００回以下
（正極の鉛ペーストの劣化の評価）
サイクル寿命の試験をした後の各蓄電池を分解して、正極板における鉛ペーストの状態を肉眼で観察した。鉛ペーストの格子からの剥離や剥がれが認められた電池を「正極の鉛ペーストの劣化」と評価した。
【００９２】
図４に、ハイレート放電のサイクル特性、及び正極の鉛ペーストの劣化について評価した結果を示す。
【００９３】
図４に示すように、実施例１〜１０の鉛蓄電池は、サイクルの回数が３００回よりも多かったが、比較例１〜４の電池は、サイクルの回数が１５０回よりも少なかった。このことから、本発明の鉛蓄電池が優れたハイレート放電のサイクル寿命を有することが分かった。
【００９４】
また、実施例１〜１０の鉛蓄電池では、鉛ペーストの劣化が認められなかったが、比較例１〜４の電池では、鉛ペーストの劣化が認められた。そのうち比較例１、４の鉛蓄電池の鉛ペーストの劣化が著しく、ハイレート放電のサイクル寿命が非常に短くなり、サイクルの回数が１００回を下回ってしまった。
【００９５】
図１の結果から、比較例１の鉛蓄電池では、鉛ペーストの過充填率が過大（１．４５）であるため、鉛ペースト層が厚すぎ、そのため、深放電を繰り返して行う場合は、鉛ペーストの剥離が激しくなる。一方、比較例２の鉛蓄電池では、鉛ペーストの過充填率が不足（１．０７）しているので、正極格子の集電性が過剰となり、そのため、深放電を繰り返して行う場合は、鉛ペーストの劣化が生じた。また、比較例３の鉛蓄電池では、鉛ペーストが適切な過充填率を有するものの、正極格子の屈曲度（１．４１）が好適な範囲内にないため、鉛ペーストの各箇所における集電性が不均一になり、鉛ペーストが劣化したため、本発明の効果が得られなかった。さらに、比較例４の鉛蓄電池では、正極板が鋳造格子であるため、格子の集電性が過剰となり、かつ鉛ペーストの過充填率が過大になるため、鉛ペーストの劣化が著しかった。
【００９６】
これに対して、格子の屈曲度（Ｔ／Ｗ）が１．５０〜１．９０の範囲内にあり、かつ鉛ペーストの過充填率（Ｐ／Ｔ）が１．１０〜１．４０の範囲内にある鉛蓄電池では、良好な鉛ペーストの塗布性と、優れたハイレート放電寿命が得られた。また、実施例３、８、９及び実施例７、１０との比較結果から分かるように、同じ格子の屈曲度と鉛ペーストの過充填率とを有していても、格子線の幅／厚の比（Ｗ／ｔ）が１．２５〜１．６０の範囲内にある電池のほうが、より優れたハイレート放電寿命が得られた。なお、実施例３、６及び比較例４との比較結果から分かるように、正極板がエキスパンド格子を採用する一方、負極板が鋳造格子を採用する組合せは、その他のタイプの組合せと比較してより優れたハイレート放電のサイクル寿命特性が得られた。
【符号の説明】
【００９７】
１      エキスパンド格子 
２      耳部 
３      鉛ペースト 
４      正極板 
５      負極板 
６      セパレータ 
７      バスバー 
８      電槽 
９      中蓋 
１０    上蓋 
１１    鉛蓄電池 
【図１】
2012132476.tif 000003
【図２】
2012132476.tif 000004
【図３】
2012132476.tif 000005
【図４】
2012132476.tif 000006
【手続補正書】
【提出日】平成24年8月3日(2012.8.3)
【手続補正２】
【補正対象書類名】明細書
【補正対象項目名】０００１
【補正方法】変更
【補正の内容】
【０００１】
本発明は鉛蓄電池用の極板群及び鉛蓄電池並びに鉛蓄電池用の極板群の製造方法に関するものである。
【手続補正３】
【補正対象書類名】明細書
【補正対象項目名】００１５
【補正方法】変更
【補正の内容】
【００１５】
本発明に係る鉛蓄電池用の極板群は、正極板と、負極板と、前記正極板と負極板との間に位置するセパレータと、電解液とを備えた鉛蓄電池用の極板群であって、正極板は、レシプロ方式で形成されたエキスパンド格子に、鉛ペーストからなる正極活物質が充填されており、エキスパンド格子の格子線の幅をＷ、前記エキスパンド格子の厚さをＴとしたとき、Ｔ／Ｗが１．５〜１．９の範囲にあり、負極板は、鋳造法で形成された鋳造格子に、鉛ペーストからなる負極活物質が充填されている。
【手続補正４】
【補正対象書類名】特許請求の範囲
【補正対象項目名】全文
【補正方法】変更
【補正の内容】
【特許請求の範囲】
【請求項１】
正極板と、負極板と、前記正極板と負極板との間に位置するセパレータと、電解液とを備えた鉛蓄電池用の極板群であって、
前記正極板は、レシプロ方式で形成されたエキスパンド格子に、鉛ペーストからなる正極活物質が充填されており、
前記エキスパンド格子の格子線の幅をＷ、前記エキスパンド格子の厚さをＴとしたとき、Ｔ／Ｗが１．５〜１．９の範囲にあり、
前記負極板は、鋳造法で形成された鋳造格子に、鉛ペーストからなる負極活物質が充填されている、鉛蓄電池用の極板群。
【請求項２】
Ｔ／Ｗが１．６〜１．８の範囲にある、請求項１に記載の鉛蓄電池用の極板群。
【請求項３】
前記エキスパンド格子の格子線の厚さをｔとしたとき、Ｗ／ｔが１．２５〜１．６０の範囲にある、請求項１または２に記載の鉛蓄電池用の極板群。
【請求項４】
前記正極板の厚さをＰとしたとき、Ｐ／Ｔが１．１〜１．４の範囲にある、請求項１に記載の鉛蓄電池用の極板群。
【請求項５】
Ｐ／Ｔが１．１４〜１．３０の範囲にある、請求項４に記載の鉛蓄電池用の極板群。
【請求項６】
請求項１〜５の何れかに記載された極板群を備えた、鉛蓄電池。
【請求項７】
請求項６に記載された鉛蓄電池を備えた、電動自転車。
【請求項８】
請求項１に記載の鉛蓄電池用の極板群の製造方法であって、
正極板と負極板とをセパレータを介して交互に積層する工程を含み、
前記正極板は、
（１）鉛シートを、該鉛シートに対して垂直方向に複数のスリットを形成するとともに、該スリットを鉛シートの垂直方向に広げることにより、複数の格子線が交差するメッシュを有する格子状シートにエキスパンド加工する工程と、
（２）前記格子状シートを、一対のローラを用いて、エキスパンド格子に整形する工程と、
（３）前記エキスパンド格子に、鉛ペーストからなる正極活物質を充填する工程と、
（４）前記正極活物質が充填されたエキスパンド格子を、所定の寸法の正極板に裁断する工程とにより製造され、
前記エキスパンド格子の格子線の幅をＷ、前記エキスパンド格子の厚さをＴとしたとき、Ｔ／Ｗが１．５〜１．９の範囲になるように、前記工程（１）において、鉛シートの幅方向における前記スリットの間隔を調整するとともに、前記工程（２）において、前記一対のローラ間のピッチ及びローラ圧を調整する、鉛蓄電池用の極板群の製造方法。
【請求項９】
前記エキスパンド格子の格子線の厚さをｔとしたとき、Ｗ／ｔが１．２５〜１．６０の範囲になるように、前記工程（１）において、前記鉛シートの厚さに応じて、該鉛シートの幅方向における前記スリットの間隔を調整する、請求項８に記載の鉛蓄電池用の極板群の製造方法。
【請求項１０】
前記正極板の厚さをＰとしたとき、Ｐ／Ｔが１．１〜１．４の範囲になるように、前記工程（３）において、前記鉛ペーストの塗布量を調整する、請求項８または９に記載の鉛蓄電池用の極板群の製造方法。
【手続補正書】
【提出日】平成24年11月22日(2012.11.22)
【手続補正１】
【補正対象書類名】明細書
【補正対象項目名】００８０
【補正方法】変更
【補正の内容】
【００８０】
参考例１
実施例３と同様の方法で正極板を作製した。正極格子と同様のエキスパンド格子を用いて負極板を作製した。エキスパンド格子の厚さは１．６ｍｍに調整した。それ以外は実施例３と同様の方法で鉛蓄電池を作製した。
【手続補正２】
【補正対象書類名】明細書
【補正対象項目名】００８９
【補正方法】変更
【補正の内容】
【００８９】
（ハイレート放電のサイクル寿命の測定）
実施例１〜５、７〜１０、参考例１、比較例１〜４で得られた各鉛蓄電池に対して、以下の条件でハイレート放電のサイクル寿命の試験を行った。
【手続補正３】
【補正対象書類名】明細書
【補正対象項目名】００９３
【補正方法】変更
【補正の内容】
【００９３】
図４に示すように、実施例１〜５、７〜１０の鉛蓄電池は、サイクルの回数が３００回よりも多かったが、比較例１〜４の電池は、サイクルの回数が１５０回よりも少なかった。このことから、本発明の鉛蓄電池が優れたハイレート放電のサイクル寿命を有することが分かった。
【手続補正４】
【補正対象書類名】明細書
【補正対象項目名】００９４
【補正方法】変更
【補正の内容】
【００９４】
また、実施例１〜５、７〜１０の鉛蓄電池では、鉛ペーストの劣化が認められなかったが、比較例１〜４の電池では、鉛ペーストの劣化が認められた。そのうち比較例１、４の鉛蓄電池の鉛ペーストの劣化が著しく、ハイレート放電のサイクル寿命が非常に短くなり、サイクルの回数が１００回を下回ってしまった。
【手続補正５】
【補正対象書類名】明細書
【補正対象項目名】００９６
【補正方法】変更
【補正の内容】
【００９６】
これに対して、格子の屈曲度（Ｔ／Ｗ）が１．５０〜１．９０の範囲内にあり、かつ鉛ペーストの過充填率（Ｐ／Ｔ）が１．１０〜１．４０の範囲内にある鉛蓄電池では、良好な鉛ペーストの塗布性と、優れたハイレート放電寿命が得られた。また、実施例３、８、９及び実施例７、１０との比較結果から分かるように、同じ格子の屈曲度と鉛ペーストの過充填率とを有していても、格子線の幅／厚の比（Ｗ／ｔ）が１．２５〜１．６０の範囲内にある電池のほうが、より優れたハイレート放電寿命が得られた。なお、実施例３、参考例１及び比較例４との比較結果から分かるように、正極板がエキスパンド格子を採用する一方、負極板が鋳造格子を採用する組合せは、その他のタイプの組合せと比較してより優れたハイレート放電のサイクル寿命特性が得られた。
【手続補正６】
【補正対象書類名】図面
【補正対象項目名】図４
【補正方法】変更
【補正の内容】
【図４】
2012132476.tif 000007
【国際調査報告】
2012132476.tif 000008
2012132476.tif 000009
2012132476.tif 000010
2012132476.tif 000011
2012132476.tif 000012
2012132476.tif 000013